(57)【特許請求の範囲】
【請求項１】
水酸基価が１５ｍｇＫＯＨ／ｇ〜６５ｍｇＫＯＨ／ｇである（メタ）アクリル系樹脂１００質量部と、
水酸基を有するウレタン樹脂１質量部〜４０質量部と、
イソシアネート化合物３質量部〜２０質量部と、
を含む保護フィルム用粘着剤組成物。
【請求項２】
前記イソシアネート化合物がヘキサメチレンジイソシアネート又はその誘導体である、請求項１に記載の保護フィルム用粘着剤組成物。
【請求項３】
前記ウレタン樹脂の含有量に対する前記イソシアネート化合物の含有量の比が、質量基準で０．５以上である、請求項１又は請求項２に記載の保護フィルム用粘着剤組成物。
【請求項４】
前記（メタ）アクリル系樹脂のガラス転移温度が−６０℃以下である、請求項１〜請求項３のいずれか１項に記載の保護フィルム用粘着剤組成物。
【請求項５】
前記ウレタン樹脂の水酸基価が３ｍｇＫＯＨ／ｇ〜１００ｍｇＫＯＨ／ｇである、請求項１〜請求項４のいずれか１項に記載の保護フィルム用粘着剤組成物。
【請求項６】
前記ウレタン樹脂は、イソシアネート化合物とポリオキシアルキレンポリオールとが縮合した構造部分を有し、数平均分子量が１万〜３０万である請求項１〜請求項５のいずれか１項に記載の保護フィルム用粘着剤組成物。
【請求項７】
基材と、請求項１〜請求項６のいずれか１項に記載の保護フィルム用粘着剤組成物を用いて前記基材上に配置された粘着剤層と、を有する保護フィルム。
【発明の詳細な説明】
【技術分野】
【０００１】
本発明は、保護フィルム用粘着剤組成物及び保護フィルムに関する。
【背景技術】
【０００２】
物品の表面を損傷及び汚れから防止するために、物品に粘着フィルムを貼り付けて保護することが行われている。このような粘着フィルムは保護フィルムと呼ばれる。
保護フィルムは、一般的に、シート状の基材の片面に、被着体に貼り付けるための粘着剤層を有し、保護対象である物品（以下、「被着体」ともいう。）の保護が不要になった段階で被着体から剥離される。
【０００３】
一般的に、粘着剤層を形成する粘着剤組成物として、（メタ）アクリル系樹脂を粘着成分とするアクリル系粘着剤組成物が知られている。アクリル系粘着剤組成物は、粘着力及び凝集力などの粘着特性を調整しやすいため、上記保護フィルムなど様々な用途で使用されている。
また、粘着剤層を形成する粘着剤組成物として、ウレタン樹脂を粘着成分とするウレタン系粘着剤組成物が知られている。ウレタン系粘着剤組成物は、アクリル系粘着剤組成物に比べて粘着成分であるポリマーの分子量が小さいため、被着体へのなじみ性に優れている。
上記アクリル系粘着剤組成物と、ウレタン系粘着剤組成物との長所を兼ね揃えた粘着剤組成物として、（メタ）アクリル系樹脂とウレタン樹脂とを含む粘着剤組成物が開示されている（例えば、特許文献１、２参照）。
【先行技術文献】
【特許文献】
【０００４】
【特許文献１】特開２００４−００２８２７号公報
【特許文献２】特開２００５−１９４３６６号公報
【発明の概要】
【発明が解決しようとする課題】
【０００５】
しかしながら、特許文献１、２に記載の粘着剤組成物は、発明者らが検討したところ、（メタ）アクリル系樹脂における官能基の量が少ないので、凝集力が不足し、加熱処理後の粘着力が高く、保護フィルムの剥離性に劣る場合があった。特に、特許文献１に記載の粘着剤組成物は、（メタ）アクリル系樹脂における官能基がアクリル酸に由来するカルボキシ基であるため、（メタ）アクリル系樹脂とウレタン樹脂との相溶性が悪く、粘着剤層の透明性に劣る場合があった。
【０００６】
一般的に、粘着力は加熱処理によって上昇する傾向にある。粘着力が上昇しすぎると、被着体から剥離しにくい場合がある。そのため、保護フィルムには、被着体を加熱処理しても粘着力が上昇せず容易に剥離できること、すなわち優れた剥離性が求められている。
また、保護フィルムを剥離する際に、粘着力の強弱に起因して、滑らかに剥離せずパリパリと音を立てて剥離するジッピングと呼ばれる現象が起きる場合がある。ジッピングは、保護フィルムを加熱処理した後に起こりやすい。ジッピングが生じると、音による製造環境の悪化及び被着体にスジ状の欠点が発生するなどの問題が生じることがある。そのため、保護フィルムは、加熱処理後であってもジッピングを生じずに被着体から剥離できること、すなわち、ジッピング防止性が求められている。
加えて、保護フィルムの粘着剤層は、保護フィルムを貼着した状態で被着体の外観を検査できるように、高い透明性が求められている。
【０００７】
本発明は、上記に鑑みてなされたものであり、透明性に優れ、かつ、加熱処理後の剥離性及びジッピング防止性にも優れた粘着剤層を形成できる保護フィルム用粘着剤組成物並びに透明性に優れ、かつ、加熱処理後の剥離性及びジッピング防止性にも優れた保護フィルムを提供することを課題とする。
【課題を解決するための手段】
【０００８】
前記課題を解決するための具体的な手段には、以下の態様が含まれる。
＜１＞  水酸基価が１５ｍｇＫＯＨ／ｇ〜６５ｍｇＫＯＨ／ｇである（メタ）アクリル系樹脂１００質量部と、水酸基を有するウレタン樹脂１質量部〜４０質量部と、イソシアネート化合物３質量部〜２０質量部と、を含む保護フィルム用粘着剤組成物である。
【０００９】
＜２＞  前記イソシアネート化合物がヘキサメチレンジイソシアネート又はその誘導体である、前記＜１＞に記載の保護フィルム用粘着剤組成物である。
【００１０】
＜３＞  前記ウレタン樹脂の含有量に対する前記イソシアネート化合物の含有量の比が、質量基準で０．５以上である、前記＜１＞又は＜２＞に記載の保護フィルム用粘着剤組成物である。
【００１１】
＜４＞  前記（メタ）アクリル系樹脂のガラス転移温度が−６０℃以下である、前記＜１＞〜＜３＞のいずれか１つに記載の保護フィルム用粘着剤組成物である。
【００１２】
＜５＞前記ウレタン樹脂の水酸基価が３ｍｇＫＯＨ／ｇ〜１００ｍｇＫＯＨ／ｇである、前記＜１＞〜＜４＞のいずれか１つに記載の保護フィルム用粘着剤組成物である。
【００１３】
＜６＞  前記ウレタン樹脂は、イソシアネート化合物とオキシアルキレンポリオールとが縮合した構造部分を有し、数平均分子量が１万〜３０万である前記＜１＞〜＜５＞のいずれか１つに記載の保護フィルム用粘着剤組成物である。
【００１４】
＜７＞  基材と、前記＜１＞〜＜６＞のいずれか１つに記載の保護フィルム用粘着剤組成物を用いて前記基材上に配置された粘着剤層と、を有する保護フィルムである。
【発明の効果】
【００１５】
本発明によれば、透明性に優れ、かつ、加熱処理後の剥離性及びジッピング防止性に優れた粘着剤層を形成できる保護フィルム用粘着剤組成物並びに透明性に優れ、かつ、加熱処理後の剥離性及びジッピング防止性に優れた保護フィルムを提供することができる。
【発明を実施するための形態】
【００１６】
以下、本発明の保護フィルム粘着組成物について詳細に説明する。なお、本発明において、数値範囲における「〜」は、「〜」の前後の数値を含むことを意味する。
本明細書において、組成物中の各成分の量は、組成物中に各成分に該当する物質が複数存在する場合は、特に断らない限り、組成物中に存在する該複数の物質の合計量を意味する。
【００１７】
本明細書において、（メタ）アクリル系樹脂とは、これを構成するモノマーのうち少なくとも主成分であるモノマーが（メタ）アクリロイル基を有するモノマーであるポリマーを意味する。主成分であるモノマーとは、ポリマーを構成するモノマー成分の中で最も含有率（質量％）が大きいモノマーを意味する。（メタ）アクリル系樹脂は、例えば、主成分である（メタ）アクリレートモノマーに由来する構成単位の含有率が全構成単位の５０質量％以上である共重合体であってもよい。
本明細書において、「（メタ）アクリル」は、「アクリル」及び「メタクリル」の両者を包含することを意味し、「（メタ）アクリレート」は「アクリレート」及び「メタクリレート」の両者を包含することを意味し、「（メタ）アクリロイル」は「アクリロイル」及び「メタクリロイル」の両者を包含することを意味する。
【００１８】
≪保護フィルム用粘着剤組成物≫
本発明の保護フィルム用粘着剤組成物（以下、単に、「粘着剤組成物」ともいう。）は、水酸基価が１５ｍｇＫＯＨ／ｇ〜６５ｍｇＫＯＨ／ｇである（メタ）アクリル系樹脂１００質量部と、水酸基を有するウレタン樹脂１質量部〜４０質量部と、イソシアネート化合物３質量部〜２０質量部と、を含む。本発明の粘着剤組成物は、必要に応じて、さらに、上記で説明した成分以外の他の成分を含んでいてもよい。
【００１９】
本発明の粘着剤組成物は、上記構成とすることで、透明性、ジッピング防止性及び剥離性に優れた粘着剤層を形成することができ、基材上に粘着剤層を有する保護フィルムが得られる。この理由は、以下のように推測される。
【００２０】
一般的に、粘着剤層の凝集力が高く粘着剤層が硬いと、保護フィルムの粘着力が低く抑えられ、剥離性に優れる傾向にあるが、被着体へのなじみ性が悪くなり、ジッピングが生じやすくなる傾向にある。一方、粘着剤層の凝集力が低く粘着剤層が柔らかい場合、被着体へのなじみ性が良くジッピングが生じにくい傾向にあるが、保護フィルムの粘着力が高くなり剥離性に劣る傾向にある。それゆえ、剥離性とジッピング防止性とは背反する性能であり、剥離性とジッピング防止性とを兼ね備えた保護フィルムを作製することは困難であった。
また、（メタ）アクリル系樹脂とウレタン樹脂とは、極性が異なるため相溶性が低く、（メタ）アクリル系樹脂とウレタン樹脂とを含む粘着剤層は、透明性が低い場合があった。
【００２１】
本発明の粘着剤組成物は、所定量の水酸基価を有する（メタ）アクリル系樹脂と、水酸基を有するウレタン樹脂と、を含むため、剥離性とジッピング防止性という互いに背反する性能を同時に付与することができると推察される。
具体的には、（メタ）アクリル系樹脂の水酸基価が１５ｍｇＫＯＨ／ｇ〜６５ｍｇＫＯＨ／ｇの範囲にあるので、（メタ）アクリル系樹脂は、粘着剤層に適度な粘着力を付与するのに適した架橋密度に架橋される。その結果、保護フィルムの剥離性に優れると共に、粘着剤層が硬くなりすぎないため、ジッピングも生じにくい。
また、粘着剤層になじみ性を付与するウレタン樹脂は、水酸基を含むため、架橋されると適度な凝集力を粘着剤層に付与できる。このため、粘着剤層になじみ性を付与しつつ、保護フィルムの剥離性に優れると共に、ジッピングも生じにくい。
本発明の粘着剤組成物における（メタ）アクリル系樹脂は、架橋点が水酸基であり、かつ、従来よりも高い水酸基価を有するため、ウレタン樹脂との相溶性が高く粘着剤層の透明性に優れる。
また、本発明の粘着剤組成物における架橋剤は、（メタ）アクリル系樹脂及びウレタン樹脂の両方に対する相溶性が高いイソシアネート化合物である。このため、粘着剤組成物の各成分との相溶性が高く、上記粘着剤組成物を用いて作製された粘着剤層は、透明性に優れると推察される。
【００２２】
＜（メタ）アクリル系樹脂＞
本発明の保護フィルム用粘着剤組成物は、水酸基価が１５ｍｇＫＯＨ／ｇ〜６５ｍｇＫＯＨ／ｇである（メタ）アクリル系樹脂の少なくとも１種を含む。本発明の粘着剤組成物は、必要に応じて、本発明の効果を損なわない範囲で、上記（メタ）アクリル系樹脂とは異なる（メタ）アクリル系樹脂をさらに含んでいてもよい。
（メタ）アクリル系樹脂が水酸基を有するモノマーに由来する構成単位を含むことで、後述するイソシアネート化合物によって架橋される。
本発明の粘着剤組成物に含まれる（メタ）アクリル系樹脂の水酸基価は、ウレタン樹脂との併用時における相溶性をより向上させて優れた透明性を得る観点、粘着剤層のなじみ性を向上させて優れたジッピング防止性を得る観点、及び剥離性を向上させる観点から、水酸基価が１５ｍｇＫＯＨ／ｇ〜６５ｍｇＫＯＨ／ｇである。同様の観点から、水酸基価は１５ｍｇＫＯＨ／ｇ〜６３ｍｇＫＯＨ／ｇが好ましく、１７ｍｇＫＯＨ／ｇ〜５０ｍｇＫＯＨ／ｇがより好ましく、１７ｍｇＫＯＨ／ｇ〜３５ｍｇＫＯＨ／ｇが特に好ましい。
（メタ）アクリル系樹脂の水酸基価が１５ｍｇＫＯＨ／ｇ未満であると、架橋性の官能基である水酸基が少なく、架橋反応が不十分となり、加熱処理による粘着剤組成物の粘着力の上昇を十分に抑制できず、剥離性に劣る。また、後述するウレタン樹脂と併用した場合に相溶性が悪く、粘着剤層の透明性が十分に得られない。（メタ）アクリル系樹脂の水酸基価が６５ｍｇＫＯＨ／ｇを超えると、架橋反応が過度に進行して粘着剤層が硬くなり、被着体へのなじみ性が悪く、剥離時にジッピングを生じる可能性がある。
【００２３】
本発明における（メタ）アクリル系樹脂の水酸基価は、それぞれ以下の計算式によって求められる。
【００２４】
水酸基価（ｍｇＫＯＨ／ｇ）＝{（Ａ１／１００）÷Ｂ１｝×Ｃ１×Ｄ１×１０００
Ａ１＝（メタ）アクリル系樹脂に使用される全モノマー中の、（メタ）アクリル系樹脂に使用される水酸基を有するモノマーの含有率（質量％）
Ｂ１＝（メタ）アクリル系樹脂に使用される水酸基を有するモノマーの分子量
Ｃ１＝水酸基を有するモノマー１分子中における水酸基の数
Ｄ１＝水酸化カリウム（ＫＯＨ）の分子量
【００２５】
水酸基を有するモノマーが複数種含まれる場合には、各水酸基を有するモノマーごとに上記の計算式によって水酸基価を求め、合算した値を（メタ）アクリル系樹脂の水酸基価とする。
【００２６】
（メタ）アクリル系樹脂の形成に用いられる、水酸基を有するモノマーは、特に制限されない。水酸基を有するモノマーとしては、水酸基を有するアルキル（メタ）アクリレート、水酸基を有するポリアルキレングリコール（メタ）アクリレートなどの水酸基を有する（メタ）アクリレートを挙げることができる。
水酸基を有する（メタ）アクリレートは１種を単独で使用してもよく、２種以上を併用してもよい。
【００２７】
水酸基を有するアルキル（メタ）アクリレートのアルキル部位は、直鎖状、分岐鎖又は環状のいずれであってもよい。水酸基を有するアルキル（メタ）アクリレートのアルキル部位の炭素数は、１〜１２の範囲であることが好ましい。アルキル部位の炭素数が上記範囲内であると、粘着性と保護フィルムとしたときの基材との密着性の観点で有利である。水酸基を有するアルキル（メタ）アクリレートのアルキル部位の炭素数は、２〜６であることがより好ましく、２〜４であることがさらに好ましい。
【００２８】
水酸基を有するアルキル（メタ）アクリレートとしては、例えば、２−ヒドロキシエチル（メタ）アクリレート、４−ヒドロキシブチル（メタ）アクリレート、２−ヒドロキシプロピル（メタ）アクリレート、３−ヒドロキシプロピル（メタ）アクリレート、６−ヒドロキシヘキシル（メタ）アクリレート、１０−ヒドロキシデシル（メタ）アクリレート、１２−ヒドロキシラウリル（メタ）アクリレート及び３−メチル−３−ヒドロキシブチル（メタ）アクリレートを挙げることができる。
【００２９】
水酸基を有するポリアルキレングリコール（メタ）アクリレートのポリアルキレングリコール部位を構成するアルキレングリコールとしては、エチレングリコール、プロピレングリコール、エチレングリコール及びプロピレングリコールの組み合わせなどを挙げることができる。
【００３０】
水酸基を有するポリアルキレングリコール（メタ）アクリレートとしては、例えば、ポリエチレングリコール（メタ）アクリレート及びポリプロピレングリコール（メタ）アクリレートを挙げることができる。
【００３１】
被着体に対する適度な粘着力及び良好な剥離性を得る観点からは、水酸基を有する（メタ）アクリレートは、水酸基を有するアルキル（メタ）アクリレートの少なくとも１種を含むことが好ましく、２−ヒドロキシエチル（メタ）アクリレート、４−ヒドロキシブチル（メタ）アクリレート、６−ヒドロキシヘキシル（メタ）アクリレート、１０−ヒドロキシデシル（メタ）アクリレート及び１２−ヒドロキシラウリル（メタ）アクリレートからなる群より選択される少なくとも１種を含むことがより好ましく、２−ヒドロキシエチル（メタ）アクリレート、４−ヒドロキシブチル（メタ）アクリレート及び６−ヒドロキシヘキシル（メタ）アクリレートからなる群より選択される少なくとも１種を含むことがさらに好ましく、２−ヒドロキシエチル（メタ）アクリレート及び４−ヒドロキシブチル（メタ）アクリレートの少なくとも１種を含むことが特に好ましい。これらは、（メタ）アクリル系樹脂を合成する際の他のモノマーとの相溶性及び共重合性が特に良好であり、またイソシアネート化合物との架橋反応が特に良好である。
【００３２】
（メタ）アクリル系樹脂の全構成単位に占める水酸基を有するモノマーに由来する構成単位の割合（含有率）は、１質量％〜２０質量％の範囲が好ましく、５質量％〜１８質量％の範囲がより好ましい。
（メタ）アクリル系樹脂の、水酸基を有するモノマーに由来する構成単位の含有率が１質量％（好ましくは５質量％）以上であると、粘着剤層が適度に硬くなり、被着体の表面上でずれが生じたり、表面から脱落したりすることがない程度の粘着力を得やすい傾向がある。また、水酸基を有するモノマーに由来する構成単位の含有率が２０質量％以下（好ましくは１８質量％以下）であると、粘着剤層が適度に柔らかくなり、被着体との密着性に優れつつ、剥離時におけるジッピングの発生を抑制する傾向がある。
【００３３】
本発明の（メタ）アクリル系樹脂は、水酸基を有するモノマーに由来する構成単位に加え、水酸基を有しないアルキル（メタ）アクリレートに由来する構成単位を含むことが好ましい。
【００３４】
（メタ）アクリル系樹脂が、水酸基を有しないアルキル（メタ）アクリレートに由来する構成単位を含む場合、水酸基を有しないアルキル（メタ）アクリレートは、無置換のアルキル（メタ）アクリレートが好ましく、その種類は特に制限されない。水酸基を有しないアルキル（メタ）アクリレートのアルキル基は、直鎖状、分岐鎖状又は環状のいずれであってもよい。水酸基を有しないアルキル（メタ）アクリレートのアルキル基の炭素数は、１〜１８の範囲が好ましく、１〜１２の範囲がより好ましい。アルキル基の炭素数が上記の範囲内であると、粘着性及び保護フィルムとしたときに被着体との密着性が優れる。
【００３５】
水酸基を有しないアルキル（メタ）アクリレートとしては、例えば、メチル（メタ）アクリレート、エチル（メタ）アクリレート、ｎ−ブチル（メタ）アクリレート、イソブチル（メタ）アクリレート、ｓｅｃ−ブチル（メタ）アクリレート、ｔ−ブチル（メタ）アクリレート、ｎ−オクチル（メタ）アクリレート、イソオクチル（メタ）アクリレート、２−エチルヘキシル（メタ）アクリレート、ｎ−ノニル（メタ）アクリレート、イソノニル（メタ）アクリレート、ｎ−デシル（メタ）アクリレート、ｎ−ドデシル（メタ）アクリレート、ステアリル（メタ）アクリレート、シクロヘキシル（メタ）アクリレート及びイソボルニル（メタ）アクリレートを挙げることができる。水酸基を有しないアルキル（メタ）アクリレートは、１種を単独で使用してもよく、２種以上を併用してもよい。
【００３６】
水酸基を有しないアルキル（メタ）アクリレートとしては、硬さと柔らかさとを両立しやすい観点から、２−エチルヘキシル（メタ）アクリレート及びｎ−ブチル（メタ）アクリレートの少なくとも一方を含むことが好ましく、２−エチルヘキシル（メタ）アクリレートを含むことがさらに好ましい。
【００３７】
（メタ）アクリル系樹脂の全構成単位に占めるアルキル（メタ）アクリレートに由来する構成単位の割合は、被着体から容易に脱落しない程度に十分な粘着力を粘着剤層に付与しつつ、優れた剥離性も保持する観点からは、全構成単位に対して、５０質量％以上が好ましく、６５質量％以上がより好ましく、８０質量％以上がさらに好ましい。
また、（メタ）アクリル系樹脂の全構成単位に占めるアルキル（メタ）アクリレートに由来する構成単位の割合は、汚染性を低く抑える観点からは、全構成単位に対して９７質量％以下が好ましく、９６質量％以下がより好ましく、９５質量％以下がさらに好ましい。
なお、汚染性とは、保護フィルムを被着体から剥離した際に、被着体にクモリなどの汚染を発生させる性質をいい、被着体への汚染が少ないほど汚染性に優れる。
【００３８】
（メタ）アクリル系樹脂は、本発明の効果が発揮される範囲内において、水酸基を有するモノマーに由来する構成単位、及び水酸基を有しないアルキル（メタ）アクリレートに由来する任意の構成単位以外のその他の構成単位（以下、「その他の構成単位」ともいう。）を含んでもよい。この場合、水酸基を有するモノマーに由来する構成単位と、水酸基を有しないアルキル（メタ）アクリレートに由来する構成単位との合計の割合（含有率）は、（メタ）アクリル系樹脂の全構成単位に対して７０質量％以上が好ましく、７５質量％以上がより好ましく、８０質量％以上がさらに好ましい。
【００３９】
その他の構成単位を構成するモノマーは、水酸基を有するモノマー及び水酸基を有しないアルキル（メタ）アクリレートと共重合できるものであれば特に制限されない。
【００４０】
その他の構成単位を構成するモノマーとしては、例えば、ベンジル（メタ）アクリレート、フェノキシエチル（メタ）アクリレート等の環状基を有する（メタ）アクリレート、メトキシエチル（メタ）アクリレート、エトキシエチル（メタ）アクリレート等のアルコキシアルキル（メタ）アクリレート、スチレン、α−メチルスチレン、ｔ−ブチルスチレン、ｐ−クロロスチレン、クロロメチルスチレン、ビニルトルエン等の芳香族モノビニル、アクリロニトリル、メタクリロニトリル等のシアン化ビニル、蟻酸ビニル、酢酸ビニル、プロピオン酸ビニル、バーサチック酸ビニル等のビニルエステルなどを挙げることができる。また、カルボキシ基、グリシジル基、アミド基、Ｎ−置換アミド基、三級アミノ基等の、水酸基以外の官能基を有するモノマーを挙げることができる。
【００４１】
カルボキシ基を有するモノマーとしては、例えば、アクリル酸、メタクリル酸、マレイン酸、無水マレイン酸、フマル酸、クロトン酸、イタコン酸、シトラコン酸、桂皮酸、２−（メタ）アクリロイルオキシエチルコハク酸、マレイン酸モノヒドロキシエチル（メタ）アクリレート、フマル酸モノヒドロキシエチル（メタ）アクリレート、フタル酸モノヒドロキシエチル（メタ）アクリレート、１，２−ジカルボキシシクロヘキサンモノヒドロキシエチル（メタ）アクリレート、（メタ）アクリル酸ダイマー及びω−カルボキシ−ポリカプロラクトンモノ（メタ）アクリレートを挙げることができる。
【００４２】
グリシジル基を有するモノマーとしては、例えば、グリシジル（メタ）アクリレート、３，４−エポキシシクロヘキシルメチル（メタ）アクリレート、グリシジルビニルエーテル、３，４−エポキシシクロヘキシルビニルエーテル、グリシジル（メタ）アリルエーテル及び３，４−エポキシシクロヘキシル（メタ）アリルエーテルを挙げることができる。
【００４３】
アミド基又はＮ−置換アミド基を有するモノマーとしては、例えば、アクリルアミド、メタクリルアミド、Ｎ−メチル（メタ）アクリルアミド、Ｎ−エチル（メタ）アクリルアミド、Ｎ−メトキシメチル（メタ）アクリルアミド、Ｎ−エトキシメチル（メタ）アクリルアミド、Ｎ−プロポキシメチル（メタ）アクリルアミド、Ｎ−ブトキシメチル（メタ）アクリルアミド、Ｎ−ｔ−ブチルアクリルアミド、Ｎ−オクチルアクリルアミド及びジアセトンアクリルアミドを挙げることができる。
【００４４】
三級アミノ基を有するモノマーとしては、例えば、ジメチルアミノエチル（メタ）アクリレート、ジエチルアミノエチル（メタ）アクリレート及びジメチルアミノプロピル（メタ）アクリルアミドを挙げることができる。
【００４５】
（メタ）アクリル系樹脂の重量平均分子量（Ｍｗ）は、４０万〜１５０万であることが好ましく、５０万〜１００万であることがより好ましく、６０万〜９０万であることがさらに好ましい。（メタ）アクリル系樹脂の重量平均分子量（Ｍｗ）が４０万以上であると、被着体への汚染をより抑制する傾向がある。また、（メタ）アクリル系樹脂の重量平均分子量（Ｍｗ）が１５０万以下であると、剥離時の粘着力が大きくなり過ぎず、剥離性に優れる傾向がある。
【００４６】
（メタ）アクリル系樹脂の、数平均分子量（Ｍｎ）に対する重量平均分子量（Ｍｗ）の比で表される分散度（Ｍｗ／Ｍｎ）は、特に制限されず、粘着性及び被着体に対する汚染性の観点から、１〜３０の範囲であることが好ましい。
【００４７】
（メタ）アクリル系樹脂の重量平均分子量（Ｍｗ）及び数平均分子量（Ｍｎ）は、下記の方法によりそれぞれ測定された値である。
（重量平均分子量（Ｍｗ）及び数平均分子量（Ｍｎ）の測定方法）
下記（１）〜（３）に従って測定する。
（１）（メタ）アクリル系樹脂溶液を剥離紙に塗布し、１００℃で２分間乾燥し、フィルム状の（メタ）アクリル系樹脂を得る。
（２）上記（１）で得られたフィルム状の（メタ）アクリル系樹脂をテトラヒドロフランにて固形分０．２％になるように溶解させる。
（３）下記条件にて、ゲルパーミエーションクロマトグラフィー（ＧＰＣ）を用いて、標準ポリスチレン換算値として、（メタ）アクリル系樹脂の重量平均分子量（Ｍｗ）及び数平均分子量（Ｍｎ）を測定する。
（条件）
ＧＰＣ：ＨＬＣ−８２２０  ＧＰＣ〔東ソー株式会社製〕
カラム：ＴＳＫ−ＧＥＬ  ＧＭＨＸＬ４本使用
移動相溶媒：テトラヒドロフラン
流速：０．６ｍｌ／ｍｉｎ
カラム温度：４０℃
【００４８】
（メタ）アクリル系樹脂のガラス転移温度（Ｔｇ）は−６０℃以下であることが好ましい。（メタ）アクリル系樹脂のＴｇが−６０℃以下であると、被着体に対するなじみ性が良く、ジッピング防止性に優れる傾向がある。（メタ）アクリル系樹脂のＴｇは−６５℃以下であることがより好ましく、−７０℃以下であることがさらに好ましい。
【００４９】
（メタ）アクリル系樹脂のＴｇは、下記式１から計算により求められる絶対温度（Ｋ）をセルシウス温度（℃）に換算した値である。
１／Ｔｇ＝ｗ１／Ｔｇ１＋ｗ２／Ｔｇ２＋・・・＋ｗ(ｋ−１)／Ｔｇ(ｋ−１)＋ｗｋ／Ｔｇｋ
・・・（式１）
式１中、Ｔｇ１、Ｔｇ２、・・・、Ｔｇ(ｋ−１)、Ｔｇｋは、（メタ）アクリル系樹脂を構成する各モノマーの単独重合体の絶対温度（Ｋ）で表されるガラス転移温度である。ｗ１、ｗ２、・・・、ｗ(ｋ−１)、ｗｋは、（メタ）アクリル系樹脂を構成する各モノマーの質量分率をそれぞれ表し、ｗ１＋ｗ２＋・・・＋ｗ(ｋ−１)＋ｗｋ＝１である。
【００５０】
なお、「単独重合体の絶対温度（Ｋ）で表されるガラス転移温度」は、そのモノマーを単独で重合して製造した単独重合体の絶対温度（Ｋ）で表されるガラス転移温度をいう。単独重合体のガラス転移温度は、その単独重合体を、示差走査熱量測定装置（ＤＳＣ）（セイコーインスツルメンツ社製、ＥＸＳＴＡＲ６０００）を用い、窒素気流中、測定試料１０ｍｇ、昇温速度１０℃／分の条件で測定を行い、得られたＤＳＣカーブの変曲点を、単独重合体のガラス転移温度としたものである。
【００５１】
代表的なモノマーの「単独重合体のセルシウス温度（℃）で表されるガラス転移温度」は、メチルアクリレートは５℃であり、エチルアクリレートは−２７℃であり、ｎ−ブチルアクリレートは−５７℃であり、２−エチルヘキシルアクリレートは−７６℃であり、２−ヒドロキシエチルアクリレートは−１５℃であり、４−ヒドロキシブチルアクリレートは−３９℃であり、ｔ−ブチルアクリレートは４１℃であり、アクリル酸は１６３℃である。例えば、単独重合体のガラス転移温度が異なるモノマーを用いることで、（メタ）アクリル樹脂のガラス転移温度（Ｔｇ）を適宜調整できる。
なお、絶対温度（Ｋ）から２７３を引くことで絶対温度（Ｋ）をセルシウス温度（℃）に換算可能であり、セルシウス温度（℃）に２７３を足すことでセルシウス温度（℃）を絶対温度（Ｋ）に換算可能である。
【００５２】
（（メタ）アクリル系樹脂の重合方法）
本発明の粘着剤組成物に使用される（メタ）アクリル系樹脂の重合方法は、特に制限されない。重合方法としては、溶液重合、乳化重合、懸濁重合、塊状重合等の公知の方法を適用することができる。中でも、重合により得られた（メタ）アクリル系樹脂から粘着剤組成物を製造するにあたり、処理工程が比較的簡単であり、かつ短時間で行うことができるため、溶液重合が好ましい。
【００５３】
溶液重合は、一般に、重合槽内に所定の有機溶媒、モノマー、重合開始剤、及び必要に応じて用いられる連鎖移動剤を仕込み、窒素気流中又は有機溶媒の還流温度で、撹拌しながら数時間加熱反応させることにより行われる。この場合、有機溶媒、モノマー及び重合開始剤の少なくとも一部を逐次添加してもよい。
【００５４】
重合反応時に用いられる有機溶媒としては、例えば、ベンゼン、トルエン、エチルベンゼン、ｎ−プロピルベンゼン、ｔ−ブチルベンゼン、ｏ−キシレン、ｍ−キシレン、ｐ−キシレン、テトラリン、デカリン、芳香族ナフサ等の芳香族炭化水素類、ｎ−ヘキサン、ｎ−ヘプタン、ｎ−オクタン、ｉ−オクタン、ｎ−デカン、ジペンテン、石油スピリット、石油ナフサ、テレピン油等の脂肪系又は脂環族系炭化水素類、酢酸エチル、酢酸ｎ−ブチル、酢酸ｎ−アミル、酢酸２−ヒドロキシエチル、酢酸２−ブトキシエチル、酢酸３−メトキシブチル、安息香酸メチル等のエステル類、アセトン、メチルエチルケトン、メチル−ｉ−ブチルケトン、イソホロン、シクロヘキサノン、メチルシクロヘキサノン等のケトン類、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル等のグリコールエーテル類、及びメチルアルコール、エチルアルコール、ｎ−プロピルアルコール、ｉ−プロピルアルコール、ｎ−ブチルアルコール、ｉ−ブチルアルコール、ｓ−ブチルアルコール、ｔ−ブチルアルコール等のアルコール類を挙げることができる。
これらの有機溶媒は、１種を単独で使用してもよく、２種以上を併用してもよい。
【００５５】
有機溶媒のうち、（メタ）アクリル系樹脂の重合に際しては、エステル類、ケトン類などの重合反応中に連鎖移動を生じにくい有機溶媒を用いることが好ましい。特に、（メタ）アクリル系樹脂の溶解性、重合反応の容易さなどの観点から、酢酸エチル、メチルエチルケトン、アセトンなどがより好ましい。
【００５６】
重合開始剤としては、通常の溶液重合で用いられる有機過酸化物、アゾ化合物などを使用できる。
有機過酸化物としては、例えば、ｔ−ブチルヒドロペルオキシド、クメンヒドロペルオキシド、ジクミルペルオキシド、ベンゾイルペルオキシド、ラウロイルペルオキシド、カプロイルペルオキシド、ジ−ｉ−プロピルペルオキシジカルボナト、ジ−２−エチルヘキシルペルオキシジカルボナト、ｔ−ブチルペルオキシビバラト、２，２−ビス（４，４−ジ−ｔ−ブチルペルオキシシクロヘキシル）プロパン、２，２−ビス（４，４−ジ−ｔ−アミルペルオキシシクロヘキシル）プロパン、２，２−ビス（４，４−ジ−ｔ−オクチルペルオキシシクロヘキシル）プロパン、２，２−ビス（４，４−ジ−α−クミルペルオキシシクロヘキシル）プロパン、２，２−ビス（４，４−ジ−ｔ−ブチルペルオキシシクロヘキシル）ブタン及び２，２−ビス（４，４−ジ−ｔ−オクチルペルオキシシクロヘキシル）ブタンを挙げることができる。
アゾ化合物としては、例えば、２，２’−アゾビス−ｉ−ブチルニトリル、２，２’−アゾビス−２，４−ジメチルバレロニトリル及び２，２’−アゾビス−４−メトキシ−２，４−ジメチルバレロニトリルを挙げることができる。
【００５７】
重合開始剤としては、（メタ）アクリル系樹脂の重合に際しては、重合反応中にグラフト反応を起こさない重合開始剤の使用が好ましく、特にアゾビス系の重合開始剤がより好ましい。この場合の重合開始剤の使用量は、（メタ）アクリル系樹脂の合計１００質量部に対して０．０１質量部〜２質量部であることが好ましく、０．１質量部〜１質量部であることがより好ましい。
【００５８】
重合反応時の重合温度としては、約３０℃〜１８０℃の範囲であることが好ましく、５０℃〜１５０℃の範囲であることがより好ましく、５０℃〜９０℃の範囲であることがさらに好ましく、５０℃〜８０℃の範囲であることが特に好ましい。
【００５９】
＜水酸基を有するウレタン樹脂＞
本発明の粘着剤組成物は、（メタ）アクリル系樹脂１００質量部に対して、水酸基を有するウレタン樹脂１質量部〜４０質量部を含有する。水酸基を有するウレタン樹脂（以下、単に「ウレタン樹脂」ともいう。）を上記の範囲内の量で含有することにより、剥離性及び透明性を良好に保ちつつ、粘着剤層になじみ性を付与できるためジッピング防止性に優れる。また、後述するイソシアネート化合物と組み合わせることで、極性が異なる既述の（メタ）アクリル系樹脂と併用した場合であっても、相溶性が高く、透明性に優れる粘着剤層が得られる。
粘着剤組成物におけるウレタン樹脂の含有量が１質量部未満であると、粘着剤層が硬くなりすぎてしまい、ジッピング防止性に劣る。粘着剤組成物におけるウレタン樹脂の含有量が４０質量部を超えると、（メタ）アクリル樹脂と相溶しにくく透明性に劣る。また、汚染性にも劣る。
【００６０】
粘着剤組成物におけるウレタン樹脂の含有量は、ジッピング防止性の観点から、（メタ）アクリル系樹脂の合計１００質量部に対して、３質量部以上が好ましく、５質量部以上がより好ましい。また、透明性の観点から、（メタ）アクリル系樹脂の合計１００質量部に対して、３５質量部以下が好ましく、２０質量部以下がより好ましく、１５質量部以下がさらに好ましい。
【００６１】
本発明の粘着剤組成物に含まれるウレタン樹脂の水酸基価は、３ｍｇＫＯＨ／ｇ〜１００ｍｇＫＯＨ／ｇであることが好ましく、５ｍｇＫＯＨ／ｇ〜５０ｍｇＫＯＨ／ｇがより好ましく、５ｍｇＫＯＨ／ｇ〜３０ｍｇＫＯＨ／ｇがさらに好ましい。
ウレタン樹脂の水酸基価が、３ｍｇＫＯＨ／ｇ以上であると、剥離性が良好となりやすい。ウレタン樹脂の水酸基価が１００ｍｇＫＯＨ／ｇ以下であると、アクリル樹脂との相溶性に優れ、透明性に優れる傾向がある。
【００６２】
本発明におけるウレタン樹脂の水酸基価は、以下の方法で測定される値である。容量２００ｍｌの共栓付三角フラスコ中に溶解前のウレタン樹脂約２ｇを精秤し、アセチル化試薬（無水酢酸２５ｇをピリジンで溶解し、容量１００ｍｌとした溶液）５ｍｌをホールピペットで正確に添加する。これにピリジン１０ｇを添加し、１００℃で１．５時間反応させる。放冷後、トルエン／エタノール＝２／１（容量比）混合液４０ｍｌを加えて溶解させる。この試料溶液を、フェノールフタレイン溶液を指示薬として、Ｎ／２水酸化カリウムのエタノール溶液を用いて、試料溶液が淡紅色を呈するまで滴定する。
水酸基価を次式により求める。
水酸基価（ｍｇＫＯＨ／ｇ）＝［(ｂ−ａ)×ｆ×２８．０５／Ｓ］＋Ｄ
Ｓ：試料の採取量（ｇ）
ａ：Ｎ／２水酸化カリウムエタノール溶液の滴定量（ｍｌ）
ｂ：空実験のＮ／２水酸化カリウムエタノール溶液の滴定量（ｍｌ）
ｆ：Ｎ／２水酸化カリウムエタノール溶液の力価
Ｄ：ポリエステルの酸価（ｍｇＫＯＨ／ｇ）
【００６３】
本発明の粘着剤組成物に含まれるウレタン樹脂は、アクリル樹脂との相溶性の観点から、イソシアネート化合物の少なくとも１種と、ポリオールの少なくとも１種と、の縮合反応により生成された構造単位を有することが好ましく、イソシアネート化合物の少なくとも１種と、ポリオールの少なくとも１種と、の縮合反応により生成された構造単位を有し、数平均分子量（Ｍｎ）が１万〜３０万であることがより好ましい。
【００６４】
本発明の粘着剤組成物に含まれるウレタン樹脂は、ポリオールとイソシアネート化合物とをイソシアネート基過剰の割合で縮合反応させてイソシアネート基末端プレポリマーを製造し（プレポリマー生成反応）、上記イソシアネート基末端プレポリマーに鎖延長剤を反応させ（鎖延長反応）、さらに、末端停止剤を反応させ、末端を失活させて（停止反応）得ることができる。
【００６５】
−イソシアネート化合物−
プレポリマー生成反応に使用されるイソシアネート化合物は、特に制限されず、後述する公知の芳香族ポリイソシアネート、脂肪族ポリイソシアネート、脂環族ポリイソシアネートなどを用いることができる。それらの中でも、粘着剤層の黄変を防止する観点からイソホロンジイソシアネートが好ましい。
【００６６】
−ポリオール−
プレポリマー生成反応に使用されるポリオールとしては、ポリオキシアルキレンポリオール、ポリエステルポリオール、ポリオキシテトラメチレンポリオール、ポリカーボネートポリオールなどが挙げられる。これらの中でも、透明性の観点から、ポリオキシアルキレンポリオールが好ましい。
【００６７】
プレポリマー生成反応に使用されるポリオキシアルキレンポリオールは、粘着剤としての特性に優れることから、平均水酸基数が２以上であることが好ましく、２〜６であることがより好ましく、２〜３であることがさらに好ましく、２であることが特に好ましい。なお、ポリオキシアルキレンポリオールの１分子あたりの水酸基数は、製造するのに用いた多価開始剤の活性水素原子数と一致する。
【００６８】
また、ポリオキシアルキレンポリオールは、水酸基価が５．６ｍｇＫＯＨ／ｇ〜６００ｍｇＫＯＨ／ｇであることが好ましい。ポリオキシアルキレンポリオールの水酸基価が５．６ｍｇＫＯＨ／ｇ以上であると、イソシアネート化合物と反応しやすくなり、また得られたプレポリマーが鎖延長剤と反応しやすくなる傾向にある。一方、ポリオキシアルキレンポリオールの水酸基価が６００ｍｇＫＯＨ／ｇ以下であると、得られるプレポリマー中のポリイソシアネート化合物単位の比率が相対的に高くなりすぎず、イソシアネート基末端プレポリマーを鎖延長剤と反応させる際にゲル化しにくくなる。
【００６９】
ポリオキシアルキレンポリオールは、不飽和度が０．３ｍｅｑ／ｇ以下であることが好ましく、０．０５ｍｅｑ／ｇ以下であることがより好ましい。ポリオキシアルキレンポリオールの不飽和度が０．３ｍｅｑ／ｇ以下であると、汚染性に優れる傾向にある。
このような不飽和度の低いポリオキシアルキレンポリオールを製造するためには、開環重合触媒として、セシウム金属化合物触媒、複合金属シアン化物錯体触媒、フォスファゼン触媒などを用いることが好ましく、複合金属シアン化物錯体触媒を用いることがより好ましい。
【００７０】
ポリオキシアルキレンポリオールは２種以上の混合物であってもよく、その場合においては、平均の不飽和度、平均の水酸基価が上記の範囲内にあることが好ましい。
【００７１】
ポリオキシアルキレンポリオールは、例えば、開環重合触媒及び多価開始剤の存在下、アルキレンオキシドを付加させて製造される。
アルキレンオキシドとしては、炭素数２〜６のアルキレンオキシドが好ましい。炭素数２〜６のアルキレンオキシドとしては、例えば、エチレンオキシド、プロピレンオキシド、１，２−ブチレンオキシド及び２，３−ブチレンオキシドを挙げることができる。これらの中でも、エチレンオキシド、プロピレンオキシド及びそれらの組み合わせがより好ましい。
【００７２】
ウレタン樹脂の数平均分子量（Ｍｎ）は１万〜３０万であることが好ましく、３万〜３０万であることがより好ましい。ウレタン樹脂の数平均分子量（Ｍｎ）が１万以上であると、粘着特性、特に保持力が向上する傾向にある。また、ウレタン樹脂の数平均分子量（Ｍｎ）が３０万以下であると、ゲル化せずに合成できる傾向がある。
ウレタン樹脂の数平均分子量（Ｍｎ）は、粘着特性及び被着体に対する汚染性の観点から１万〜１０万がより好ましい。
ウレタン樹脂の数平均分子量は、既述のアクリル樹脂の重量平均分子量（Ｍｗ）及び数平均分子量（Ｍｎ）と同様にして測定、計算できる。
【００７３】
＜イソシアネート化合物＞
本発明の粘着剤組成物は、（メタ）アクリル系樹脂１００質量部に対して、イソシアネート化合物３質量部〜２０質量部を含有する。
【００７４】
本発明の粘着剤組成物におけるイソシアネート化合物の含有量は、（メタ）アクリル系樹脂の合計１００質量部に対して、３質量部〜２０量部の範囲が好ましく、５質量部〜１５質量部の範囲がより好ましい。
イソシアネート化合物の含有量が３質量部未満であると、架橋反応が不十分となり粘着剤層が柔らかく剥離性に劣る傾向がある。また、（メタ）アクリル系樹脂が被着体に残る（汚染が発生する）場合がある。また、（メタ）アクリル系樹脂とウレタン樹脂とを併用した場合の相溶性が悪く、粘着剤層に十分な透明性が得られない場合がある。イソシアネート化合物の含有量が２０質量部を超えると、架橋反応が過度に進行して、必要な粘着力が維持されない場合があり、剥離時にジッピングを生じる可能性がある。
【００７５】
イソシアネート化合物としては、例えば、キシリレンジイソシアネート、ジフェニルメタンジイソシアネート、トリフェニルメタントリイソシアネート、トリレンジイソシアネートなどの芳香族ポリイソシアネート化合物、ヘキサメチレンジイソシアネート（ＨＭＤＩ）、イソホロンジイソシアネート、上記の芳香族ポリイソシアネート化合物の水素添加物などの脂肪族又は脂環族ポリイソシアネート化合物並びにこれらのポリイソシアネート化合物のビウレット体、２量体、３量体、５量体及びこれらのポリイソシアネート化合物と、トリメチロールプロパンなどのポリオール化合物とのアダクト体を挙げることができる。これらのイソシアネート化合物は、１種を単独で使用してもよく、２種以上を併用してもよい。
【００７６】
イソシアネート化合物としては、中でも、脂肪族又は脂環族ポリイソシアネート化合物、脂肪族又は脂環族ポリイソシアネート化合物のビウレット体、２量体、３量体、及びアダクト体からなる群より選ばれる少なくとも１種が好ましく、ヘキサメチレンジイソシアネート（ＨＭＤＩ）、ヘキサメチレンジイソシアネートの３量体であるイソシアヌレート構造を有するイソシアネート化合物、ヘキサメチレンジイソシアネートのアダクト体及びヘキサメチレンジイソシアネートのビウレット体からなる群より選ばれる少なくとも１種がより好ましい。これらのイソシネート化合物は、ウレタン樹脂及び（メタ）アクリル樹脂との相溶性が高いため、粘着剤層の透明性に優れる傾向がある。また、芳香環に由来する構造を有していないので、加熱後の粘着剤層が黄変し難く、透明性により優れる粘着フィルムを得ることができる。
【００７７】
イソシアネート化合物は、市販品を用いることができる。市販品としては、例えば、「コロネートＨＸ」、「コロネートＨＬ−Ｓ」、「コロネートＬ」、「コロネート２０３１」、「コロネート２０３０」、「コロネート２２３４」、「コロネート２７８５」、「アクアネート２００」、「アクアネート２１０」〔以上、東ソー株式会社製〕、「スミジュールＮ３３００」、「デスモジュールＮ３４００」、「スミジュールＮ−７５」〔以上、住友コベストロレタン株式会社製〕、「デュラネートＥ−４０５−８０Ｔ」、「デュラネート２４Ａ−１００」、「デュラネートＴＳＥ−１００」〔以上、旭化成ケミカルズ株式会社製〕、「タケネートＤ−１１０Ｎ」、「タケネートＤ−１２０Ｎ」、「タケネートＭ−６３１Ｎ」及び「ＭＴ−オレスターＮＰ１２００」〔以上、三井化学株式会社製〕の商品名により市販されているものを好適に使用することができる。
【００７８】
本発明におけるウレタン樹脂の含有量に対するイソシアネート化合物の含有量の比は、質量基準で０．５以上であることが好ましく、０．８以上であることがさらに好ましい。
ウレタン樹脂の含有量に対するイソシアネート化合物の含有量の比が０．５以上であると、粘着剤組成物中におけるウレタン樹脂の相溶性が向上し、粘着剤層の透明性に優れる傾向がある。
【００７９】
＜その他の成分＞
本発明における粘着剤組成物は、（メタ）アクリル系樹脂、ウレタン樹脂及びイソシアネート化合物の他に、必要に応じて、シランカップリング剤、溶剤、イソシアネート化合物以外の架橋剤、耐候性安定剤、タッキファイヤー、可塑剤、軟化剤、剥離助剤、染料、顔料、無機充填剤、界面活性剤、酸化防止剤、金属腐食防止剤、紫外線吸収剤、光安定剤などを適宜含有してもよい。
【００８０】
≪保護フィルム≫
本発明の保護フィルムは、基材と、本発明の粘着剤組成物を用いて上記基材上に配置された粘着剤層と、を備えている。本発明の保護フィルムは、粘着剤層が、本発明の粘着剤組成物を用いて形成されることで、透明性に優れ、かつ、加熱処理後の剥離性及びジッピング防止性にも優れている。これにより、光学部材の生産性が改善され、歩留まりの向上が図られる。
【００８１】
本発明の保護フィルムを構成する基材は、その上に粘着剤層の形成が可能であれば、任意の材料から選択することができる。
基材は、透視による光学部材の検査及び管理の観点から、ポリエステル系樹脂、アセテート系樹脂、ポリエーテルサルホン系樹脂、ポリカーボネート系樹脂、ポリアミド系樹脂、ポリイミド系樹脂、ポリオレフィン系樹脂、アクリル系樹脂などからなるシート又はフィルムを挙げることができる。中でも、表面保護性能の観点から、ポリエステル系樹脂の基材が好ましく、実用性の点で、ポリエチレンテレフタレート樹脂の基材がより好ましい。
【００８２】
基材の厚みは用途に応じて選択でき特に制限されず、一般的には５００μｍ以下である。このうち、好ましい厚みは５μｍ〜３００μｍの範囲であり、より好ましい厚みは１０μｍ〜２００μｍの範囲である。
【００８３】
基材上に設けられる粘着剤層の形成方法は特に制限されず、通常用いられる方法で行うことができる。例えば、本発明の粘着剤組成物をそのままの状態で、又は必要に応じて溶媒で希釈した状態で、ベースフィルムである基材に直接塗布し、乾燥して溶媒を除去する工程を含む方法により行うことができる。
その他の方法としては、先ずシリコーン樹脂などにより離型処理が施された紙、ポリエステルフィルムなどの剥離シートの上に本発明の粘着剤組成物を塗布し、加熱乾燥して粘着剤層を形成し、次いで剥離シートの粘着剤層が形成された面を基材に接触させて加圧し、基材側に粘着剤層を転写する方法であってもよい。
なお、本発明の保護フィルムは、基材の上に、粘着剤層を直接形成させたものであってもよく、基材と粘着剤層との間に別の層を設けたものであってもよい。基材と粘着剤層との間に別の層を設けた保護フィルムとしては、例えば、基材の上に、易接着層を形成させ、易接着層の上に粘着剤層を形成させたものが挙げられる。
【００８４】
粘着剤層は、粘着剤組成物に含まれるイソシアネート化合物によって（メタ）アクリル系樹脂及びウレタン樹脂が架橋されている状態であることが好ましい。これにより、透明性と、加熱処理後の剥離性と、ジッピング防止性との両立が可能となる。
（メタ）アクリル系樹脂及びウレタン樹脂をイソシアネート化合物で架橋するための条件は、特に制限されない。例えば、保護フィルムを加熱することによって架橋させることができる。
【００８５】
粘着剤層の被着体に対する２３℃で１８０度剥離した場合の粘着力は、剥離速度３０ｍ／分（高速剥離）における粘着力（剥離力）が０．４Ｎ／２５ｍｍ以下であることが好ましく、０．３５Ｎ／２５ｍｍ以下であることがより好ましい。
高速剥離時の粘着力が０．４Ｎ／２５ｍｍ以下であることで、容易に剥離することができ、特に広幅での剥離性が良好となる。
【００８６】
基材上に形成される粘着剤層の厚さは、保護フィルムに求められる粘着力及び被着体の表面粗さなどに応じて適宜設定することができる。粘着剤層の厚さとしては、１μｍ〜１００μｍの範囲が好ましく５μｍ〜５０μｍの範囲がより好ましく、１５μｍ〜３０μｍの範囲がさらに好ましい。
【００８７】
本発明の保護フィルムの用途としては、ハードコート処理されたポリエチレンテレフタレートフィルムなどの加熱処理が行われる光学部材の表面保護フィルム、フレキシブルプリント基板などの電子部材の製造工程において使用される表面保護フィルム、補強フィルムが挙げられる。すなわち、本発明の保護フィルムは、加熱処理工程において表面を保護又は補強し、加熱処理工程後、汚染なく、ジッピングを生じることなく容易に剥がすことができる耐熱性の粘着フィルムとして用いることが可能である。
中でも、本発明の粘着剤組成物は透明性が高いので、本発明の粘着剤組成物に由来する粘着剤層を備えた粘着フィルムは、被着体に貼り合せた状態で外観検査などの検査工程を実施することができる。このため、ハードコート処理されたポリエチレンテレフタレートフィルムなどの光学部材の表面保護フィルム用途に適している。
なお、光学部材の表面保護フィルムは、光学部材の表面に積層されて、その光学部材の表面が汚染されたり損傷したりしないよう保護するものである。光学部材は表面保護フィルムが光学部材に積層された状態のまま、高温乾燥印刷工程、エッチング工程などの加熱処理が施される。その後、表面保護が不要となった段階で、光学部材から剥離除去される。
【実施例】
【００８８】
以下、本発明を実施例により具体的に説明するが、本発明はこれらの実施例に限定されるものではない。
【００８９】
−（メタ）アクリル系樹脂の製造−
（製造例１）
温度計、攪拌機、還流冷却器、及び逐次滴下装置を備えた反応容器内に、酢酸エチル２５質量部、水酸基を有しないアルキルアクリレートとして２−エチルヘキシルアクリレート（２ＥＨＡ）２３．７５質量部、水酸基を有するモノマーとして４−ヒドロキシブチルアクリレート（４ＨＢＡ）１．２５質量部を入れ、撹拌を行いながら反応容器内の温度を還流が発生するまで昇温させた。還流開始から１０分後、２ＥＨＡ７１．２５質量部、４ＨＢＡ３．７５質量部、重合開始剤として１，１’−アゾビス−シクロヘキサン−１−カルボニトリル（Ｖ―４０：和光純薬工業製）０．０１２５質量部を酢酸エチル２０質量部に溶解させた溶液を１２０分かけて滴下し、滴下終了後さらに１５０分間かけて反応を完結させた。反応完結後、固形分が３５質量％となるように酢酸エチルで希釈し、（メタ）アクリル系樹脂の溶液を調製した。
得られた（メタ）アクリル系樹脂のモノマー組成（質量％）、重量平均分子量（Ｍｗ、単位：万）、水酸基価及びＴｇを表１に示す。重量平均分子量（Ｍｗ、単位：万）、水酸基価及びＴｇは既述の方法で測定、計算したものである。具体的には、水酸基価は次のとおり計算した。なお、４ＨＢＡは、分子量が１４４．２であり、１分子中の水酸基の数は１である。また、ＫＯＨの分子量は５６．１である。
{（５／１００）÷１４４．２｝×５６．１×１×１０００＝１９．５（ｍｇＫＯＨ／ｇ）
なお、「固形分」とは（メタ）アクリル系樹脂の溶液から溶媒などの揮発性成分を除去した残渣量である。
【００９０】
（製造例２〜９）
製造例１において、モノマーの組成を下記表１に示すように変更すると共に、溶剤量及び開始剤量の調整により、下記表１に示すように分子量を調整したこと以外は、製造例１と同様の方法により（メタ）アクリル系樹脂の溶液を調製した。得られた（メタ）アクリル系樹脂の組成（質量％）、重量平均分子量（Ｍｗ、単位：万）、水酸基価及びＴｇを表１に示す。重量平均分子量（Ｍｗ、単位：万）、水酸基価及びＴｇは既述の方法で測定、計算したものである。
【００９１】
【表１】
0006552433.tif 000002
【００９２】
表１における略号は以下の通りである。
・２ＥＨＡ：２−エチルヘキシルアクリレート
・ＢＡ：ｎ−ブチルアクリレート
・４ＨＢＡ：４−ヒドロキシブチルアクリレート
・２ＨＥＡ：２−ヒドロキシエチルアクリレート
・ＡＡ：アクリル酸
【００９３】
−ウレタン樹脂の合成−
（１）ウレタン樹脂１
本発明に係る水酸基を有するウレタン樹脂は、以下のように合成した。
撹拌機、還流冷却管、窒素導入管、温度計及び滴下ロートを備えた４口フラスコに水酸基価１１２ｍｇＫＯＨ／ｇのポリオキシプロピレンジオール４０．８ｇ、イソホロンジイソシアネート１３．２ｇ、ウレタン化触媒としてジブチル錫ジラウレート（ＤＢＴＤＬ）を、ポリオキシプロピレンジオール、イソホロンジイソシアネート、ジエタノールアミンのプロピレンオキシド１モル付加物（鎖延長剤）の合計量に対して２５ｐｐｍに相当する量を仕込んだ。
ついで、８０℃まで徐々に昇温し、プレポリマー生成反応を４時間行ってイソシアネート基末端プレポリマーを得た。その後、６０℃まで冷却し、酢酸エチルの２８．５ｇ、トルエンの２８．５ｇを添加した後、上記鎖延長剤を２．９６ｇ添加して反応させた。６０℃で反応を続け、イソシアネート基の含有率が０．０５％以下になった時点で末端停止剤であるモノイソプロパノールアミン（ＭＩＰＡ）の０．１３ｇを添加して反応を終了した。酢酸エチルの６．４ｇ、トルエンの６．４ｇを添加し得られたウレタン樹脂１の溶液は無色透明で固形分が４５質量％であった。
また、上記ウレタン樹脂１の溶液の粘度を２５℃でＢ型粘度計により測定したところ、３０００ｍＰａ・ｓ／２５℃であり、ウレタン樹脂１の数平均分子量（Ｍｎ）は５００００であり、水酸基価は２２．０ｍｇＫＯＨ／ｇであった。数平均分子量（Ｍｎ）と水酸基価は、既述の方法で測定及び計算したものである。
【００９４】
（実施例１）
−粘着剤組成物の作製−
製造例１で調製した（メタ）アクリル系樹脂の溶液（固形分：３５質量％）を固形分として１００質量部と、上記で合成したウレタン樹脂１の溶液（固形分：４５質量％）を固形分として５質量部と、イソシアネート化合物（スミジュールＮ３３００、住化コベストロレタン株式会社製、ヘキサメチレンジイソシアネートの３量体であるイソシアヌレート構造を有するイソシアネート化合物）を固形分として６質量部と、架橋触媒（アデカスタブＯＴ−１、株式会社ＡＤＥＫＡ製、ジオクチルチンジラウレート、有効成分１００％）をアセチルアセトンで３００倍に希釈したもの２．１質量部とを混合し、十分に撹拌して粘着剤組成物を得た。得られた粘着剤組成物を用いて、以下の試験用保護フィルムの作製方法に従って試験用保護フィルムを作製し、各種試験を行った。（メタ）アクリル系樹脂の水酸基価を表２に示す。
上記の水酸基価は既述の方法で計算したものである。
なお、「固形分」とは（メタ）アクリル系樹脂の溶液から溶媒などの揮発性成分を除去した残渣量である。
【００９５】
−試験用保護フィルムの作製−
上記で得られた粘着剤組成物を用い、以下のようにして、試験用保護フィルムを作製した。ポリエチレンテレフタレート（ＰＥＴ）フィルム（ルミラーＵ３５、東レ株式会社製、厚さ：１２５μｍ）の上に、乾燥後の塗工量が２０ｇ／ｍ２となるように粘着剤組成物を塗布し、熱風循環式乾燥機にて１００℃で６０秒間乾燥して粘着剤層を形成した。その後、シリコーン系離型剤で表面保護された離型フィルムの上に、粘着剤層が接するようにＰＥＴフィルムを載置し、加圧ニップロールにより圧着して貼りあわせた。その後、２３℃、５０％ＲＨの環境下で２日間、架橋反応を終了させるための養生を行なって試験用保護フィルムを作製した。
【００９６】
−測定・評価−
［加熱処理後の剥離性］
上記で作製した試験用保護フィルムを２５ｍｍ×１５０ｍｍの大きさにカットし、得られた保護フィルム片から離型フィルムを剥がし、ポリイミドフィルム（カプトンフィルム１００Ｈ、東レ・デュポン株式会社製）に貼り付け、２ｋｇのゴムロールを１往復して圧着して試験サンプルを得た。
この試験サンプルを２３℃、５０％ＲＨ環境下で１時間放置後、１５０℃環境下で１時間加熱処理を行い、続いて２３℃、５０％ＲＨ環境下で１時間放置した。その後、保護フィルムを長辺（１５０ｍｍ）方向に剥離した場合の１８０°剥離における粘着力を剥離速度３０ｍ／分（高速剥離）の条件で測定した。測定結果を表２に示す。
剥離性の評価は、以下の基準に従って行った。
＜評価基準＞
Ａ：加熱処理後の粘着力が、０．２Ｎ/２５ｍｍを超えて０．３５Ｎ/２５ｍｍ以下である場合（剥離性に非常に優れ、作業性が非常に良好である）
Ｂ：加熱処理後の粘着力が、０．１Ｎ/２５ｍｍを超えて０．２Ｎ/２５ｍｍ以下であるか、又は０．３５Ｎ／２５ｍｍを超えて０．４Ｎ／２５ｍｍ以下である場合（剥離性に優れ、作業性が良好である）
Ｃ：加熱処理後の粘着力が、０．０５Ｎ／２５ｍｍを超えて０．１Ｎ／２５ｍｍ以下であるか、又は０．４Ｎ／２５ｍｍを超えて０．４５Ｎ／２５ｍｍ以下である場合（剥離性はやや劣り、作業性も劣るが許容範囲内である）
Ｄ：加熱処理後の粘着力が、０．０５N／２５ｍｍ以下、又は０．４５Ｎ／２５ｍｍを超える場合（剥離性及び作業性が劣り、許容できない範囲である）
【００９７】
［ジッピング防止性能］
保護フィルムの粘着力の強弱の差が大きいと、被着体から剥離する際にジッピング（パリパリという音）が発生する。ジッピングの発生は、粘着力の高い場所での汚染の発生及びシワの発生の原因となる。ジッピング防止性能の評価は、上記の「加熱処理後の剥離性」の測定において、測定された保護フィルムの粘着力の最小値に対する、粘着力の最大値の比率（粘着力の最大値／粘着力の最小値）を算出し、ジッピングを評価する指標とした。測定結果を表２に示す。
ジッピング防止性能の評価は、以下の基準に従って行った。
＜評価基準＞
Ａ：  粘着力の最小値に対する、粘着力の最大値の比率の値が１．０である場合（ジッピングの発生が十分抑制されており非常に良好である）
Ｂ：  粘着力の最大値の最小値に対する比率の値が１．０を超え２．０以下である場合（ジッピングの発生が抑制されており良好である）
Ｃ：  粘着力の最大値の最小値に対する比率の値が２．０を超え５．０以下である場合（ジッピングが発生しているが許容範囲内である）
Ｄ：  粘着力の最大値の最小値に対する比率の値が５．０を超えている場合（ジッピングが顕著に発生する）
【００９８】
［透明性］
上記で作製した試験用保護フィルムを８０ｍｍ×６０ｍｍにカットしてサンプル片とし、得られたサンプル片の離型フィルムを剥離し、露出した粘着剤層の表面を、厚さ１．８ｍｍのガラス板（商品名：光学ソーダガラス、松浪硝子株式会社製）に重ね、卓上ラミネート機を用いて圧着し、透明性評価用試験サンプルとした。得られた透明性評価用試験サンプルのヘイズ（以下、「熱処理前ヘイズ」という。）を、分光測色計ＣＭ−３５００ｄ（コニカミノルタ株式会社製）を用いて測定した。次いで、この透明性評価用試験サンプルを２３℃、５０％ＲＨ環境下で１時間放置後、１５０℃環境下で１時間加熱処理を行い、続いて２３℃、５０％ＲＨ環境下で１時間放置した後、上記と同様にして、ヘイズ（以下、「熱処理後ヘイズ」という。）を測定した。「熱処理後ヘイズ」の値から「熱処理前ヘイズ」の値を差し引いた値（Δヘイズ）を求め、下記評価基準に従って透明性を評価した。結果を表２に示した。
＜評価基準＞
Ａ：  Δヘイズが０．１５以下である場合（透明性が非常に良好である）
Ｂ：  Δヘイズが０．１５を超えて０．２５以下である場合（透明性が良好である）
Ｃ：  Δヘイズが０．２５を超えて０．３５以下である場合（透明性が悪いが許容範囲内である）
Ｄ：  Δヘイズが０．３５を超える場合（透明性が悪く不良である）
【００９９】
［汚染性］
上記で作製した試験用保護フィルムから離型フィルムを剥離した後、ハードコート処理されたＰＥＴフィルムの表面上に、２μＬの純水を滴下し、滴下から３０秒後に接触角測定装置（Ｄｒｏｐ  Ｍａｓｔｅｒ  ＤＭ−７０１、協和界面科学株式会社製）を用いて水の接触角（θ１）を測定した。得られた値と、予め測定しておいた試験用保護フィルムを貼り付けていないハードコート処理面の水の接触角（θ０＝８４°）との差の絶対値（Δθ＝｜θ１−θ０｜）を汚染性の指標とし、以下の基準に従って評価した。結果を表２に示す。
＜評価基準＞
Ａ：Δθが２．０以下である場合（汚染性が非常に良好である）
Ｂ：Δθが２．０を超え４．５以下である場合（汚染性が良好である）
Ｃ：Δθが４．５を超え７．５以下である場合（汚染性が悪いが許容範囲内である）
Ｄ：Δθが７．５を超えている場合（汚染性が悪く不良である）
【０１００】
（実施例２〜１４、比較例１〜７）
実施例１の組成を表２に示した組成に変更した以外は、実施例１と同様にして表２に示すような保護フィルム用粘着剤組成物を作製した。作製した粘着剤組成物を用いて、実施例１と同様にして試験用保護フィルムを作製した。得られた試験用保護フィルムについて、実施例１と同様にして評価を行った。結果を表２に示す。
【０１０１】
【表２】
0006552433.tif 000003
【０１０２】
表２における略号は以下の通りである。
・４ＨＢＡ：４−ヒドロキシブチルアクリレート
・２ＨＥＡ：２−ヒドロキシエチルアクリレート
・ＨＭＤＩ：商品名スミジュールＮ３３００、住化コベストロレタン株式会社製、ヘキサメチレンジイソシアネートの３量体であるイソシアヌレート構造を有するイソシアネート化合物
・ＭＤＩ：商品名コロネート２０６１、東ソー株式会社製、ジェフェニルメタンジイソシアネート
・ＴＤＩ：商品名コロネートＬ、東ソー株式会社製、トリレンジイソシアネートのトリメチロールプロパン付加物
なお、表２中の質量部数は、固形分又は有効成分の換算値である。
【０１０３】
表２に示すように、（メタ）アクリル系樹脂の水酸基価が１５ｍｇＫＯＨ／ｇ未満である比較例１の粘着剤組成物を用いて形成された粘着剤層は、加熱処理による粘着力の上昇が大きく、剥離性及び汚染性に劣り、かつ、透明性も不十分であった。
（メタ）アクリル系樹脂の水酸基価が６５ｍｇＫＯＨ／ｇを超えている比較例２の粘着剤組成物を用いて形成された粘着剤層は、粘着剤層が硬すぎて剥離時のジッピングが顕著に発生していた。
水酸基を有するウレタン樹脂が１質量部未満である比較例３の粘着剤組成物を用いて形成された粘着剤層は、剥離時のジッピングが顕著に発生していた。
水酸基を有するウレタン樹脂が４０質量部を超えている比較例４の粘着剤組成物を用いて形成された粘着剤層は、透明性及び汚染性に劣っていた。
イソシアネート化合物が３質量部未満である比較例５の粘着剤組成物を用いて形成された粘着剤層は、加熱処理による粘着力の上昇が大きく、汚染性に劣っており、かつ粘着剤層の透明性が不十分であった。
イソシアネート化合物が２０質量部以上である比較例６の粘着剤組成物を用いて形成された粘着剤層は、加熱処理による粘着力の上昇が大きく、ジッピングが顕著に発生し、許容範囲外であった。
水酸基を含有しないモノマーにて形成された（メタ）アクリル系樹脂を含む比較例７の粘着剤組成物を用いて形成された粘着剤層は、加熱処理による粘着力の上昇が大きく、汚染性に劣っており、かつ粘着剤層の透明性が不十分であった。
【０１０４】
これに対して、（メタ）アクリル系樹脂の水酸基価が１５ｍｇＫＯＨ／ｇ〜６５ｍｇＫＯＨ／ｇの範囲内であり、かつ、水酸基を有するウレタン樹脂１質量部〜４０質量部と、イソシアネート化合物３質量部〜２０質量部と、を含む実施例１〜１４の粘着剤組成物から形成された粘着剤層を有する保護フィルムは、剥離性、ジッピング防止性、透明性及び汚染性の評価のすべてにおいて良好又は許容範囲内であった。